(57)【要約】      （修正有）【課題】機械的特性、化学的特性、熱的特性、および電気的特性の向上を示すインク及びその製造方法の提供。【解決手段】ポリマー中に分散されたカーボンナノチューブを含有するポリマーマトリックス、所望によっては１種以上の着色剤および所望によっては１種以上のワックスを含むインク。更には、カーボンナノチューブに第１のモノマーを共有結合させ、カーボンナノチューブを官能化し、第２のモノマーと重合させて、カーボンナノチューブを含有するポリマーマトリックスを形成するインクの製造方法。【選択図】なし【特許請求の範囲】
【請求項１】
ポリマー中に分散されたカーボンナノチューブを含有するポリマーマトリックスを含むインク。
【請求項２】
さらに１種以上の着色剤および／または１種以上のワックスを含む、請求項１に記載のインク。
【請求項３】
カーボンナノチューブを官能化すること；
前記官能化カーボンナノチューブに第１のモノマーを共有結合させること；
前記第１のモノマーを第２のモノマーと重合させて、カーボンナノチューブを含有するポリマーマトリックスを形成すること；および
前記ポリマーマトリックスに１種以上の着色剤および／または１種以上のワックスを添加してインクを形成すること
を含む、インク製造方法。
【請求項４】
結晶性ポリエステル中に分散された多層カーボンナノチューブを含有する結晶性ポリエステルマトリックスを含み、前記結晶性ポリエステルの少なくとも一部が前記カーボンナノチューブに共有結合している、インクジェット用インク。
【請求項５】
さらに１種以上の着色剤および／または１種以上のワックスを含む、請求項４に記載のインクジェット用インク。
【発明の詳細な説明】
【技術分野】
【０００１】
本開示は、ポリマーマトリックス中に分散されたカーボンナノチューブを含むインクに関する。
【背景技術】
【０００２】
カーボンナノチューブには一般的に２種類あり、多層カーボンナノチューブ（ＭＷＮＴ）と単層カーボンナノチューブ（ＳＷＮＴ）がある。ＳＷＮＴは、円柱シート様の、炭素原子が６角形に配置された厚さ１原子のシェルである。カーボンナノチューブは一般的に、共通の軸の周囲に直径が増大してゆく複数の同軸円筒から構成される。したがって、ＳＷＮＴは、カーボンナノチューブおよびカーボンナノチューブロープの基となる構造であり、これらはＳＷＮＴが特有の配置をとったものであると考えることができる。本明細書において、「多層カーボンナノチューブ（ＭＷＮＴ）」は、「カーボンナノチューブ（ＣＮＴ）」および「ナノチューブ」とも呼ぶ。
【先行技術文献】
【特許文献】
【０００３】
【特許文献１】米国特許第５，１６５，９０９号
【特許文献２】米国特許第５，４５６，８９７号
【特許文献３】米国特許第５，７０７，９１６号
【特許文献４】米国特許第５，８７７，１１０号
【特許文献５】米国特許第５，１１０，６９３号
【特許文献６】米国特許第５，５００，２００号
【特許文献７】米国特許第５，５６９，６３５号
【特許文献８】米国特許第５，６４３，５０２号
【特許文献９】米国特許第６，２９９，８１２号
【特許文献１０】米国特許第６，２０３，８１４号
【非特許文献】
【０００４】
【非特許文献１】Ｙｕ  et  ａｌ．，Ｔｈｅ  Ｃｈａｒａｃｔｅｒｉｓｔｉｃｓ  ｏｆ  Ｃａｒｂｏｎ  Ｎａｎｏｔｕｂｅ  Ｒｅｉｎｆｏｒｃｅｄ  Ｐｏｌｙ（Ｐｈｅｎｙｌｅｎｅ  Ｓｕｌｐｈｉｄｅ）  Ｎａｎｏｃｏｍｐｏｓｉｔｅｓ，ＳＩＭＴｅｃｈ  Ｔｅｃｈｎｉｃａｌ  Ｒｅｐｏｒｔｓ，８（２）：７１−５（Ａｐｒ−Ｊｕｎ  ２００７）
【発明の概要】
【発明が解決しようとする課題】
【０００５】
カーボンナノチューブ／ポリマー樹脂を含むインクは、機械的特性、化学的特性、熱的特性、および電気的特性が向上する。使用するナノチューブの濃度によりポリマー樹脂の特定の特性を変化させることができる。例えば、カーボンナノチューブ／ポリマー複合体が、複合体の約２〜約２０重量％のナノチューブを含む場合、インクの導電性が増加するため、そのようなインクは導電性を利用した現像方法（ｃｏｎｄｕｃｔｉｖｅ  ｄｅｖｅｌｏｐｉｎｇ  ｍｅｔｈｏｄ）に適している。ナノチューブはアスペクト比が大きいため、従来の導電性添加剤で得られるのと同じ導電性を得るためにインク中に必要となる量が非常に少量である。カーボンナノチューブ／ポリマー複合体が、ポリマー複合体の約０．０５〜約１０重量％のナノチューブを含む場合、インクの全体的な結晶化度が増加する。カーボンナノチューブ／ポリマー複合体が、ポリマー複合体の約２〜約２０重量％のナノチューブを含む場合、インクの強度および耐スクラッチ性が増す。
【課題を解決するための手段】
【０００６】
本開示は、重合化混合物と、所望によっては１種以上の着色剤と、所望によっては１種以上のワックスと、を含有する樹脂を含むインクであって、重合化混合物がナノチューブおよびポリマーを含有する複合体である、インクを提供する。いくつかの実施形態では、ポリマーはポリエステルであり、インクはインクジェット用インクである。
【０００７】
カーボンナノチューブ／ポリマー複合体は公知の手段を用いて形成してもよい。ナノチューブは１以上の化学部分で官能化してもよい。ナノチューブは官能化する前に精製してもよい。通常、ナノチューブ上の化学部分は好適なモノマーに共有結合する。次いで、任意の好適な手段でモノマーを重合させ（つまり重合化し）、こうしてポリマーマトリックス中に分散されたナノチューブを形成する。このカーボンナノチューブ／ポリマー複合体樹脂は、インク中に導入してもよい。
【発明を実施するための形態】
【０００８】
本開示は、本明細書に記載の特定の実施形態に制限されず、当業者により構成要素およびプロセスの一部が変更されてもよい。本明細書で使用する用語は、特定の実施形態を記載することのみを目的とし、限定することを意図するものではない。
【０００９】
ナノチューブ官能化のための準備
「カーボンナノチューブ」という用語は、直径が非常に小さいカーボンチューブまたはカーボン繊維を指し、微小繊維（ｆｉｂｒｉｌ）、ウィスカー、バッキーチューブ等を包含する。カーボンナノチューブは、高い純度および均一性で作製され得る。個別のナノチューブ、ナノチューブの凝集体、または個別のナノチューブと凝集体ナノチューブの両方が、本開示に係る使用に好適であり得る。実施形態では、ナノチューブの直径は１μｍ未満、例えば約０．５μｍ未満、約０．１μｍ未満、または約０．０５μｍ未満であり得るが、この範囲から外れてもよい。
【００１０】
カーボンナノチューブは市販の供給元から入手してもよいし、公知の方法で合成してもよい。官能化の前に、ナノチューブは任意の好適な手段で精製され得る。一般的に、ナノチューブは、酸化剤、ニトロ化剤、スルホン化剤等の１種以上の好適な試薬と液相中で反応させ、その後洗浄および乾燥させることで精製される。精製により、ナノチューブ上の金属粒子およびその他の不純物が溶解する。好適な試薬の例としては、塩酸、フッ化水素酸、臭化水素酸、ヨウ化水素酸、硫酸、発煙硫酸（ｏｌｅｕｍ）、硝酸、クエン酸、シュウ酸、クロロスルホン酸、リン酸、トリフルオロメタンスルホン酸、氷酢酸、一塩基性有機酸、二塩基性有機酸、過マンガン酸カリウム、過硫酸塩、セラート（ｃｅｒａｔｅ）、臭素酸塩、過酸化水素、二クロム酸塩、およびこれらの混合物が挙げられる。酸化および官能化の効率の点から、硫酸、硝酸、過マンガン酸塩、クロロスルホン酸、およびこれらの組合せがこの目的に有用である。例えば、３ＭのＨＮＯ３での処理は金属粒子の溶解に非常に効果的である。硝酸は強い酸化剤であるため、酸化によってアモルファスカーボンを除去することができる。ナノチューブを精製する更なる手段としては、官能化剤と接触させる前に、ナノチューブを溶媒に分散させ、それを所望によっては濾過および乾燥させることが挙げられる。
【００１１】
カーボンナノチューブの官能化
ナノチューブは任意の公知手段で官能化することができる。官能化により、１以上の化学部分がナノチューブに結合した状態になる。化学的官能化は、ナノチューブとマトリックスの間の直接的共有結合（ｃｏｖａｌｅｎｔ  ｃｏｕｐｌｉｎｇ）を促進し、その結果マトリックス中にナノチューブがより分散され、ナノチューブ表面の基とポリマーの相互作用が増強される。また、得られた半結晶性マトリックス形態へのナノチューブの影響により、結晶化度が向上する。ＣＮＴは核形成部位として働き、ポリマーの結晶化度の増加を促進する。
【００１２】
官能化ナノチューブは、スルホン化、脱酸素化ナノチューブ表面への求電子付加、メタレーション、酸化等の好適な手段によって直接調製してもよい。いくつかの実施形態では、酸化は酸処理により行われ、これは単層ナノチューブでも多層ナノチューブでもエンドキャップを開口し、この開口末端にカルボキシル基、カルボニル基、およびヒドロキシル基を生成すると共に側壁に欠陥を生じさせる。ナノチューブの酸化により、安定性が向上し、また、静電的に安定な水中またはアルコール中コロイド分散液を形成する能力が向上する。
【００１３】
官能化ナノチューブは一般的に次式で表される：
［ＣｎＨＬ−−］Ｒｍ
式中、ｎは整数であり、Ｌは０．１ｎ未満の数であり、ｍは０．５ｎ未満の数である。
【００１４】
Ｒは、ＳＯ３Ｈ、ＣＯＯＨ、ＮＨ２、ＯＨ、Ｒ’ＣＨＯＨ、ＣＨＯ、ＣＮ、ＣＯＣｌ、ハライド、ＣＯＳＨ、ＳＨ、ＣＯＯＲ’、ＳＲ’、ＳｉＲ’３、Ｓｉ（−−ＯＲ’−−）ｙＲ’３−ｙ、Ｓｉ（Ｏ−−ＳｉＲ’２）ＯＲ’、Ｒ’’、Ｌｉ、ＡＩＲ’２、Ｈｇ−Ｘ、ＴＩＺ２、Ｍｇ−Ｘ、ポリｍ−アミノ安息香酸スルホン酸（ｐｏｌｙ  ｍ−ａｍｉｎｏｂｅｎｚｏｉｃ  ｓｕｌｆｏｎｉｃ  ａｃｉｄ）、ポリイミド、ポリビニルアルコール、アミノ酸誘導体等から選択され；
ｙは３以下の整数であり；
Ｒ’は、水素、アルキル、アリール、シクロアルキル、またはアラルキル、シクロアリール、またはポリ（アルキルエーテル）であり；
Ｒ’’は、フルオロアルキル、フルオロアリール、フルオロシクロアルキル、フルオロアラルキル、またはシクロアリールであり；
Ｘはハライドであり；
Ｚはカルボン酸またはトリフルオロ酢酸である。
【００１５】
不均一に置換されたナノチューブも有用である。そのようなナノチューブには、式［ＣｎＨＬ−−］Ｒｍ（式中、ｎ、Ｌ、ｍ、Ｒ、およびナノチューブ自体は上記に定義した通りである。但し、Ｒは酸素を含まないか、あるいはＲが酸素含有基である場合はＣＯＯＨは存在しない。）で表される組成物が含まれる。
【００１６】
式［ＣｎＨＬ−−］［Ｒ’−−Ｒ］ｍ（式中、ｎ、Ｌ、ｍ、Ｒ’、およびＲは上記と同じ意味である。）で表される官能化ナノチューブの作製も有用である。炭素原子Ｃｎは、直径がほぼ一定で略円筒形のナノチューブの表面炭素である。
【００１７】
いくつかの実施形態では、ナノチューブはカルボン酸部分で官能化される。官能化は、例えば塩素酸、硝酸、または過硫酸アンモニウムによる酸化等により行われ得る。カルボン酸官能化ナノチューブは、他の種類の官能化ナノチューブを調製するための開始点となり得る。例えば、アルコールまたはアミドは酸と容易に結合し、安定なエステルまたはアミドを生成する。アルコールまたはアミンが二官能性分子または多官能性分子の一部である場合、Ｏ−またはＮＨ−を介した結合によっても、ペンダント基としての別の官能性が残される。これらの反応は、カルボン酸をアルコールまたはアミンでエステル化またはアミン化するためのいずれの公知の方法を用いても行うことができる。ナノチューブを硝酸および硫酸で処理してニトロ化ナノチューブを生成し、次いでこのニトロ化ナノチューブを亜ジチオン酸ナトリウム等の還元剤で還元することでナノチューブ上に直接アミノ基を導入することができ、アミノ官能化ナノチューブが生成される。
【００１８】
カーボンナノチューブ／ポリマー複合体の調製
複合体を調製するために、官能化ナノチューブを、該ナノチューブ上の官能基数に対して過剰モル量の第１のモノマーと混合する。このために、官能化ナノチューブを水、アルコール（例えばエチレングリコール）、または当該技術分野で公知のその他の液体等の溶剤に分散し、その後、この官能化ナノチューブ含有溶剤を第１のモノマーと混合してもよく、あるいは官能化ナノチューブを、溶融した、あるいは液体状の第１モノマーと直接混合してもよい。
【００１９】
官能化ナノチューブを第１のモノマー中に分散させる。分散は、超音波処理器または
ソニファイアーを用いるか、ホモジナイザー、ブレンダー、ミキサー等のその他の機械的手段を用いて行ってもよい。
【００２０】
分散後、官能化ナノチューブを第１のモノマーと反応させて、ナノチューブ上の官能部分を第１のモノマーに共有結合させる。これは加熱等の任意の好適な手段で行われ得る。好適な加熱方法としては、サーマル加熱、マイクロ波加熱、加熱ランプ、およびこれらの組合せが挙げられる。反応後に、生成物中に余分な未反応第１モノマーが存在してもよい。
【００２１】
官能化ナノチューブに共有結合させることのできる好適な第１のモノマーとしては、例えば、１，８−オクタンジオール、１，９−ノナンジオール、１，１０−デカンジオール、１，１１−ウンデカンジオール、１，１２−ドデカンジオール等の炭素数２〜３６のジオール；エチレンジアミン、ペンタメチレンジアミン、ヘキサメチレンジアミン、ジエチレントリアミン、イミノビスプロピルアミン、フェニレンジアミン、キシリレンジアミン、トリエチレンテトラミン等のポリアミン；６−アミノカプロン酸、ε−カプロラクタム等のアミノカルボン酸；プロパノールアミン等のアミノアルコール等が挙げられる。
【００２２】
その他の好適な第１のモノマーとしては、例えば１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−シクロヘキサンジメタノール、１，３−シクロヘキサンジメタノール、Ｚ，８−ビス（ヒドロキシメチル）−トリシクロ−［５．２．１．０］デカン（ここで、Ｚは３、４、または５である）；例えばエチレングリコール、ジエチレングリコール、トリエチレングリコール、ジプロピレングリコール、トリプロピレングリコール等の、鎖中に１以上の酸素原子を含むジオール；シスもしくはトランス形態の脂環式ジオールまたは両方の形態の混合物；２−プロパンジオール、１，３−ブタンジオール、ネオペンチルグリコール、ジブロモネオペンチルグリコール、２，２，４−トリメチルペンタン−１，３−ジオール、ペンタンジオール、ヘキサンジオール、２，２−ジメチルプロパンジオール、２，２，３−トリメチルヘキサンジオール、ヘプタンジオール、ドデカンジオール、ビス（ヒドロキシエチル）ビスフェノールＡ、ビス（２−ヒドロキシプロピル）−ビスフェノールＡ、キシレンジメタノール、シクロヘキサンジオール、ビス（２−ヒドロキシエチル）オキサイド、ジブチレン、１，２−エタンジオール、１，５−ペンタンジオール、１，７−ヘプタンジオール；ソジオ２−スルホ−１，２−エタンジオール、リチオ２−スルホ−１，２−エタンジオール、ポタシオ２−スルホ−１，２−エタンジオール、ソジオ２−スルホ−１，３−プロパンジオール、リチオ２−スルホ−１，３−プロパンジオール、ポタシオ２−スルホ−１，３−プロパンジオール、これらの混合物等のアルカリスルホ脂肪族ジオール等が挙げられる。
【００２３】
第１のモノマーに共有結合した官能化ナノチューブおよび余分な未反応の第１のモノマーを、エステル結合またはアミド結合の形成を介して第２のモノマーと重合して、ナノチューブが分散されたポリマーマトリックスを形成してもよい。重合は、加熱またはバルク縮合（ｂｕｌｋ  ｃｏｎｄｅｎｓａｔｉｏｎ）反応等の任意の公知手段により達成され得る。得られたポリマーは、結晶性、半結晶性、非晶性、またはそれらの混合物であってもよい。
【００２４】
好適な第２のモノマーとしては、例えば脂肪族、脂環式、または芳香族のジカルボン酸、例えば１，１２−ドデカナン二酸、１，４−シクロヘキサンジカルボン酸、１，３−シクロヘキサンジカルボン酸、アジピン酸、セバシン酸、１，１２−ドデカン二酸、２，６−ナフタレンジカルボン酸、マロン酸、コハク酸、２−メチルコハク酸、２，３−ジメチルコハク酸、ドデシルコハク酸、グルタル酸、アジピン酸、２−メチルアジピン酸、ピメリン酸、アゼライン酸、セバシン酸、テレフタル酸、イソフタル酸、フタル酸、１，２−シクロヘキサン二酸、１，３−シクロヘキサン二酸、１，４−シクロヘキサン二酸、無水グルタル酸、無水コハク酸、ドデシル無水コハク酸、無水マレイン酸、フマル酸、マレイン酸、イタコン酸、２−メチルイタコン酸、等の有機酸；ならびに、各アルキル基が炭素数１〜２３の炭素鎖であるジアルキルエステルであって、マロネート、スクシネート、２−メチルスクシネート、２，３−ジメチルスクシネート、ドデシルスクシネート、グルタレート、アジピン酸、２−メチルアジペート、ピメレート、アゼラート、セバケート、テレフタレート、イソフタレート、フタレート、１，２−シクロヘキサンジオエート（ｃｙｃｌｏｈｅｘａｎｅｄｉｏａｔｅ）、１，３−シクロヘキサンジオエート、および１，４−シクロヘキサンジオエートのエステルである、ジアルキルエステルが挙げられる。
【００２５】
その他の好適な第二のモノマーとしては、例えばジカルボン酸またはジエステルである、ドデシルコハク酸、ドデシル無水コハク酸、スベリン酸、ドデカン二酸、ジメチルテレフタレート、ジエチルテレフタレート、ジメチルイソフタレート、ジエチルイソフタレート，ジメチルフタレート、無水フタル酸、ジエチルフタレート、コハク酸ジメチル、フマル酸ジメチル、マレイン酸ジメチル、グルタル酸ジメチル、アジピン酸ジメチル、ドデシルコハク酸ジメチル、シュウ酸、ナフタレン−２，６−ジカルボン酸、ナフタレン−２，７−ジカルボン酸、シクロヘキサンジカルボン酸、マロン酸およびメサコン酸、これらのジエステルまたはその無水物；およびジメチル−５−スルホ−イソフタレート、ジアルキル−５−スルホ−イソフタレート−４−スルホ−１，８−ナフタル酸無水物、４−スルホ−フタル酸、ジメチル−４−スルホ−フタレート、ジアルキル−４−スルホ−フタレート、４−スルホフェニル−３，５−ジカルボメトキシベンゼン、６−スルホ−２−ナフチル−３，５−ジカルボメトキシシベンゼン、スルホ−テレフタル酸、ジメチル−スルホ−テレフタレート、５−スルホ−イソフタル酸、ジアルキル−スルホ−テレフタレート、スルホエタンジオール、２−スルホプロパンジオール、２−スルホブタンジオール、３−スルホペンタンジオール、２−スルホヘキサンジオール、３−スルホ−２−メチル−ペンタンジオール、２−スルホ−３，３−ジメチルペンタンジオール、スルホ−ｐ−ヒドロキシ安息香酸、Ｎ，Ｎ−ビス（２−ヒドロキシエチル）−２−アミノエタンスルホネートまたはこれらの混合物のソジオ、リチオ、またはカリウム塩、等のアルカリスルホ有機二酸が挙げられる。
【００２６】
第２のモノマーの重合により形成されるポリマーとしては、ポリカーボネート、ポリアミド、ポリエステル、ポリウレタン、アジピン酸とヘキサメチレンジアミンのポリアミド（ナイロン６，６）、ポリ（６−アミノヘキサン酸）（ナイロン−６）、メタ−フタル酸とメタ−ジアミノベンゼンのポリアミド（ノメックス（Ｎｏｍｅｘ））、パラ−フタル酸とパラ−ジアミノベンゼンのポリアミド（ケブラー（Ｋｅｖｌａｒ））、ジメチルテレフタレートとエチレングリコールのポリエステル（ダクロン（Ｄａｃｒｏｎ））、炭酸のポリカーボネート、ジエチルカーボネートとビスフェノールＡのポリカーボネート（レキサン（Ｌｅｘａｎ））、カルバミン酸のポリウレタン、イソシアネートとアルコールのポリウレタン、フェニルイソシアネートとエタノールのポリウレタン、トルエンジイソシアネートとエチレングリコールのポリウレタンが挙げられるが、これらに限定されるものではない。
【００２７】
その他の好適なポリマーとしては、例えば不飽和ポリエステルおよび／またはその誘導体、例えばポリエステル樹脂および分枝ポリエステル樹脂、ポリイミド樹脂、分枝ポリイミド樹脂、ポリ（スチレン−アクリレート）樹脂、架橋ポリ（スチレン−アクリレート）樹脂、ポリ（スチレン−メタクリレート）樹脂、架橋ポリ（スチレン−メタクリレート）樹脂、ポリ（スチレン−ブタジエン）樹脂、架橋ポリ（スチレン−ブタジエン）樹脂、アルカリスルホ化ポリエステル樹脂、分枝アルカリスルホ化ポリエステル樹脂、アルカリスルホ化ポリイミド樹脂、分枝アルカリスルホ化ポリイミド樹脂、アルカリスルホ化ポリ（スチレン−アクリレート）樹脂、架橋アルカリスルホ化ポリ（スチレン−アクリレート）樹脂、ポリ（スチレン−メタクリレート）樹脂、架橋アルカリスルホ化ポリ（スチレン−メタクリレート）樹脂、アルカリスルホ化ポリ（スチレン−ブタジエン）樹脂、架橋アルカリスルホ化ポリ（スチレン−ブタジエン）樹脂、ならびに結晶性ポリエステル樹脂、ポリ（１，２−プロピレン−ジエチレン）テレフタレート、ポリエチレン−テレフタレート、ポリプロピレン−テレフタレート、ポリブチレン−テレフタレート、ポリペンチレン（ｐｏｌｙｐｅｎｔｙｌｅｎｅ）−テレフタレート、ポリヘキサレン（ｐｏｌｙｈｅｘａｌｅｎｅ）−テレフタレート、ポリヘプタデン（ｐｏｌｙｈｅｐｔａｄｅｎｅ）−テレフタレート、ポリオクタレン（ｐｏｌｙｏｃｔａｌｅｎｅ）−テレフタレート、ポリエチレン−セバカート、ポリプロピレン−セバカート、ポリブチレン−セバカート、ポリエチレン−アジペート、ポリプロピレン−アジペート、ポリブチレン−アジペート、ポリペンチレン−アジペート、ポリヘキサレン−アジペート、ポリヘプタデン−アジペート、ポリオクタレン−アジペート、ポリエチレン−グルタレート、ポリプロピレン−グルタレート、ポリブチレン−グルタレート、ポリペンチレン−グルタレート、ポリヘキサレン−グルタレート、ポリヘプタデン−グルタレート、ポリオクタレン−グルタレート、ポリエチレン−ピメレート、ポリプロピレン−ピメレート、ポリブチレン−ピメレート、ポリペンチレン−ピメレート、ポリヘキサレン−ピメレート、ポリヘプタデン−ピメレート、ポリ（プロポキシ化ビスフェノールｃｏ−フマレート）、ポリ（エトキシ化ビスフェノールｃｏ−フマレート）、ポリ（ブチルオキシ化（ｂｕｔｙｌｏｘｙｌａｔｅｄ）ビスフェノールｃｏ−フマレート）、ポリ（ｃｏ−プロポキシ化ビスフェノールｃｏ−エトキシ化ビスフェノールｃｏ−フマレート）、ポリ（１，２−プロピレンフマレート）、ポリ（プロポキシ化ビスフェノールｃｏ−マレエート）、ポリ（エトキシ化ビスフェノールｃｏ−マレエート）、ポリ（ブチルオキシ化ビスフェノールｃｏ−マレエート）、ポリ（ｃｏ−プロポキシ化ビスフェノールｃｏエトキシ化ビスフェノールｃｏ−マレエート）、ポリ（１，２−プロピレンマレエート）、ポリ（プロポキシ化ビスフェノールｃｏ−イタコネート）、ポリ（エトキシ化ビスフェノールｃｏ−イタコネート）、ポリ（ブチルオキシ化ビスフェノールｃｏ−イタコネート）、ポリ（ｃｏ−プロポキシ化ビスフェノールｃｏエトキシ化ビスフェノールｃｏ−イタコネート）、ポリ（１，２−プロピレンイタコネート）、またはこれらの混合物が挙げられる。
【００２８】
ポリマーは、エイコセンとスチレン；エイコセンとウンデシレニルハライド；エイコセンとウンデシレニルアルコール；エイコセンとウンデシレニル酸（ｕｎｄｅｃｙｌｅｎｙｌ  ａｃｉｄ）；エイコセンとウンデシレニル酸アルカリ金属塩；エイコセンとアルキルおよびアリールウンデシレン酸エステル；エイコセンとトリアルキルシリルウンデシレン酸エステル；エイコセンとヨード−エイコセン；エイコセンと第四級アンモニウムウンデシレン（ａｍｍｏｎｉｕｍ  ｕｎｄｅｃｙｌｅｎｅ）；エイコセンとアミノウンデシレン；ならびにエイコセンとアミドウンデシレンのいずれかのコポリマーであってよい。
【００２９】
ポリマーは、スチレンアクリレート、スチレンメタクリレート、ブタジエン、イソプレン、アクリロニトリル、アクリル酸、メタクリル酸、ベータ−カルボキシエチルアクリレート、ポリエステル、ポリ（スチレン−ブタジエン）、ポリ（メチルスチレンブタジエン）、ポリ（メチルメタクリレート−ブタジエン）、ポリ（エチルメタクリレート−ブタジエン）、ポリ（プロピルメタクリレート−ブタジエン）、ポリ（ブチルメタクリレート−ブタジエン）、ポリ（メチルアクリレート−ブタジエン）、ポリ（エチルアクリレート−ブタジエン）、ポリ（プロピルアクリレート−ブタジエン）、ポリ（ブチルアクリレート−ブタジエン）、ポリ（スチレン−イソプレン）、ポリ（メチルスチレン−イソプレン）、ポリ（メチルメタクリレート−イソプレン）、ポリ（エチルメタクリレート−イソプレン）、ポリ（プロピルメタクリレート−イソプレン）、ポリ（ブチルメタクリレート−イソプレン）、ポリ（メチルアクリレート−イソプレン）、ポリ（エチルアクリレート−イソプレン）、ポリ（プロピルアクリレート−イソプレン）、ポリ（ブチルアクリレート−イソプレン）；ポリ（スチレン−プロピルアクリレート）、ポリ（スチレン−ブチルアクリレート）、ポリ（スチレン−ブタジエン−アクリル酸）、ポリ（スチレン−ブタジエン−メタクリル酸）、ポリ（スチレン−ブチルアクリレート−アクリル酸）、ポリ（スチレン−ブチルアクリレート−メタクリル酸）、ポリ（スチレン−ブチルアクリレート−アクリロニトリル）、ポリ（スチレン−ブチルアクリレート−アクリロニトリル−アクリル酸）、およびスチレン／ブチルアクリレート／カルボン酸ターポリマー、スチレン／ブチルアクリレート／ベータ−カルボキシエチルアクリレートターポリマー、グッドイヤー社（Ｇｏｏｄｙｅａｒ）から入手可能なＰＬＩＯＴＯＮＥ（商標）、あるいはこれらの混合物であってもよい。
【００３０】
カーボンナノチューブ／ポリマー複合体のナノチューブ含量は、通常、複合体の約０．０５〜約２０重量％、例えば複合体の約０．０５〜約５重量％、約５〜約１５重量％、または約７〜約１０重量％である。一実施形態では、ナノチューブ含量は複合体の約０．５〜約８重量％である。
【００３１】
インク組成物は、キャリア材料または２種類以上のキャリア材料の混合物を含んでもいてよい。キャリア材料はインク組成物の具体的種類に応じて変わり得る。例えば、水性のインクジェット用インク組成物では、水、または水と１種以上の他の溶媒との混合物を使用することができる。その他のインクジェット用インク組成物では、１種以上の有機溶媒を、水と一緒にまたは水を用いずに、キャリア材料として使用することができる。
【００３２】
固形（または相変化）インクジェットインク組成物の場合、キャリアは１種以上の有機化合物を含んでいてもよい。そのような固形インク組成物用のキャリアは通常、室温（約２０〜約２５℃）で固体であるが、印刷物表面に吐出するために、プリンタの作動温度では液体になる。固形インク組成物に適したキャリア材料としては、例えば、ジアミド、トリアミド、テトラアミド等のアミド等が挙げられる。キャリア材料としてアミドを用いる場合、トリアミドはジアミドおよびテトラアミドよりもより３次元的な構造を有すると考えられるため有用である。
【００３３】
固形インク組成物に適したその他のキャリア材料としては、イソシアネート由来樹脂、ワックス等が挙げられる。
【００３４】
更なる好適な固形インクキャリア材料としては、パラフィン、ミクロクリスタリンワックス、ポリエチレンワックス、エステルワックス、アミドワックス、脂肪酸、脂肪アルコール（ｆａｔｔｙ  ａｌｃｏｈｏｌ）、脂肪アミド（ｆａｔｔｙ  ａｍｉｄｅ）、およびその他の蝋様材料、スルホンアミド系材料、各種天然資源から作製される樹脂性材料（例えばトール油ロジンおよびロジンエステル）、ならびに多くの合成樹脂、オリゴマー、ポリマー、およびコポリマーが挙げられる。これらの材料の１つ以上を、脂肪アミド材料および／またはイソシアネート由来材料との混合物中で用いることもできる。
【００３５】
固形インク組成物中のインクキャリアは、任意の所望量または有効量で存在し得る。例えば、キャリアは、約０．１〜約９９重量パーセント、例えば約５０〜約９８重量パーセント、または約９０〜約９５重量パーセントの量で存在し得るが、この範囲外の量であってもよい。
【００３６】
放射線（例えば紫外線）硬化性インク組成物の場合、インク組成物はキャリア材料を含み、キャリア材料は一般的に硬化性モノマー、硬化性オリゴマー、硬化性ポリマー、またはこれらの混合物である。これらの硬化性材料は通常、２５℃で液体である。硬化性インク組成物は、着色剤および前述したその他の添加剤に加えて、硬化性ワックス等のその他の硬化性材料を更に含み得る。「硬化性」という用語は、例えば重合可能な構成成分または組合せ、すなわち、例えばフリーラジカル経路等の重合により硬化され得る材料であって、かつ／または放射線感受性の光開始剤の使用により重合が光開始される材料を意味する。「放射線硬化性」という用語は、開始剤の存在下または非存在下において光源、熱源等の放射線源に暴露された際の全ての形態の硬化を包含することを意図する。放射性硬化経路の例としては、以下を用いた硬化が挙げられる：例えば光開始剤および／または増感剤存在下での、例えば波長が２００〜４００ｎｍの紫外（ＵＶ）線、または、頻度はそれより低いが、可視光；例えば光開始剤非存在下での、電子線照射；高温熱開始剤（ｈｉｇｈ  ｔｅｍｐｅｒａｔｕｒｅ  ｔｈｅｒｍａｌ  ｉｎｉｔｉａｔｏｒ；射出温度では通常ほぼ不活性である。）存在下または非存在下での熱硬化；およびこれらの適切な組合せ。
【００３７】
好適な放射線（例えば紫外線）硬化性モノマーおよびオリゴマーとしては、限定されるものではないが、アクリル化エステル、アクリル化ポリエステル、アクリル化エーテル、アクリル化ポリエーテル、アクリル化エポキシ、ウレタンアクリレート、およびペンタエリスリトールテトラアクリレートが挙げられる。実施形態によって、上記１つ以上の放射線硬化性オリゴマーおよび／またはモノマーは、カチオン硬化性、ラジカル硬化性等であってよい。
【００３８】
硬化性モノマーまたはオリゴマーは、例えばインクの約２０〜約９０重量パーセント、例えば約３０〜約８５重量パーセント、または約４０〜約８０重量パーセントの量でインクに含まれ得るが、これらの範囲外の量であってもよい。硬化性モノマーまたはオリゴマーの粘度は、２５℃において、約１〜約５０ｃＰ、例えば約１〜約４０ｃＰ、または約１０〜約３０ｃＰであるが、これらの範囲外の量であってもよい。一実施形態では、硬化性モノマーまたはオリゴマーの２５℃における粘度は約２０ｃＰである。いくつかの実施形態では、硬化性モノマーまたはオリゴマーは皮膚刺激性ではなく、このインク組成物を用いた印刷画像はユーザーに対して刺激性でない。
【００３９】
別の実施形態では、インク組成物は、本明細書に開示されている水性液体溶剤および磁性単結晶ナノ粒子を含む。液体溶剤は水のみからなってもよく、水溶性もしくは水混和性の有機成分と水との混合物を含むものであってもよい。そのような有機成分としては、例えばエチレングリコール、プロピレングリコール、ジエチレングリコール、グリセリン、ジプロピレングリコール、ポリエチレングリコール、ポリプロピレングリコール、アミド、エーテル、尿素、置換尿素、カルボン酸およびその塩、エステル、アルコール、有機スルフィド、有機スルホキシド（ｏｒｇａｎｏｓｕｌｆｏｘｉｄｅ）、スルホン（例えばスルホラン）、アルコール誘導体、カルビトール、ブチルカルビトール、セルソルブ、トリプロピレングリコールモノメチルエーテル、エーテル誘導体、アミノアルコール、ケトン、Ｎ−メチルピロリジノン、２−ピロリジノン、シクロヘキシルピロリドン、ヒドロキシエーテル、スルホキシド、ラクトン、高分子電解質、メチルスルホニルエタノール、イミダゾール、ベタイン、その他の水溶性材料または水混和性材料、およびその混合物が挙げられる。
【００４０】
非水性インクでは、磁性単結晶ナノ粒子を、脂肪族炭化水素、芳香族炭化水素、およびその混合物などの石油系インク、環境に優しい大豆や植物油をベースにしたインク、アマニ油ベースのインク、および天然資源に由来するその他のビヒクルをベースにしたインク等の、溶剤系インク（ｓｏｌｖｅｎｔ−ｂｏｒｎｅ  ｉｎｋ）中に使用することができる。磁性単結晶ナノ粒子用のインクビヒクルのその他の例としては、イソフタルアルキド（ｉｓｏｐｈｔｈａｌｉｃ  ａｌｋｙｄ）、高級アルコール等が挙げられる。磁性単結晶ナノ粒子は、凸版印刷、グラビア印刷、ステンシル印刷、石版印刷に使用されるインクに応用することができる。
【００４１】
着色剤
インク組成物は、インク製造中に着色剤を添加してカラーインクとして作製してもよい。顔料、染料、顔料と染料の混合物、顔料混合物、染料混合物等の、所望されるあるいは有効な任意の着色剤をインク組成物中に使用することができる。また、インク組成物の着色剤特性の一部または全てがカーボンナノチューブ／ポリマー樹脂により付与されてもよい。
【００４２】
インク組成物における使用に適した着色剤としては、限定されるものではないが、カーボンブラック、ランプブラック、鉄黒、ウルトラマリン、ニグロシン染料、アニリンブルー、デュポンオイルレッド（Ｄｕ  Ｐｏｎｔ  Ｏｉｌ  Ｒｅｄ）、キノリンイエロー、メチレンブルークロライド、フタロシアニンブルー、フタロシアニングリーン、ローダミン６Ｃレーキ、クロームイエロー、キナクリドン、ベンジジンイエロー、マラカイトグリーン、ハンザイエローＧ、マラカイトグリーンヘキサレート、オイルブラック、アゾオイルブラック、ローズベンガル、モノアゾ顔料、ジスアゾ顔料、トリスアゾ顔料、第三級アンモニウム塩、サリチル酸およびサリチル酸誘導体の金属塩、ファーストイエローＧ、ハンザブリリアントイエロー５ＧＸ、ジスアゾイエローＡＡＡ、ナフトールレッドＨＦＧ、レーキレッドＣ、ベンズイミダゾロンカーミンＨＦ３Ｃ、ジオキサジンバイオレット、ベンズイミダゾロンブラウンＨＦＲ、アニリンブラック、酸化チタン、タートラジンレーキ、ローダミン６Ｇレーキ、メチルバイオレットレーキ、ベーシック６Ｇレーキ（Ｂａｓｉｃ  ６Ｇ  Ｌａｋｅ）、ブリリアントグリーンレーキ、ハンザイエロー、ナフトールイエロー、ウォッチングレッド、ローダミンＢ、メチレンブルー、ビクトリアブルー、ウルトラマリンブルー等が挙げられる。
【００４３】
着色剤の量は、例えばインク重量の約３〜約２０重量パーセントと、広範囲にわたって変わり得る。着色剤を組み合せて使用してもよい。
【００４４】
画像濃度を上げ、かつ読取ヘッドへのオフセットおよび画像のよごれ（ｓｍｅａｒｉｎｇ）を効果的に予防するために、１種以上のワックスをインクに添加してもよい。ワックスは、例えばインク総重量を基準として約０．１〜約１０パーセント重量、例えば約１〜約６パーセント重量の量で存在し得るが、この範囲外の量であってもよい。好適なワックスの例としては、低分子量ポリエチレン、ポリプロピレン等のポリオレフィンワックス、フルオロカーボンベースのワックス（テフロン（登録商標））、フィッシャートロプシュワックス、これらのコポリマー、これらの混合物等が挙げられる。
【００４５】
好適な量の非イオン界面活性剤または陽イオン界面活性剤を、例えばインク重量の約０．１〜約１０パーセント重量、例えば約０．２〜約５パーセント重量の量で選択することができるが、この範囲外の量であってもよい。具体的な界面活性剤またはその組合せの選択、およびそれぞれの使用量は、当業者の理解の範囲である。
【００４６】
更に、現像特性の劣化無しに高品質なインク画像を得るために、オレフィン−マレイン酸無水物コポリマー等を添加してもよい。
【００４７】
インクは、必要に応じて酸化防止剤を含んでいてもよい。酸化防止剤は、画像を酸化から保護し、また、インク調製プロセスにおける加熱の間、インク成分を酸化から保護する。酸化防止剤は、任意の所望量または有効量、例えば総インク重量の少なくとも約０．０１〜約２０パーセント重量、例えばインク重量の約０．１〜約５パーセント重量、またはインク重量の約１〜約３パーセント重量でインク中に存在し得るが、この範囲外の量であってもよい。
【００４８】
その他の必要に応じて使用してもよいトナー用添加剤としては、清澄剤（ｃｌａｒｉｆｉｅｒ）、粘着付与剤、接着剤、可塑剤等が挙げられる。そのような添加剤は、それらの通常の目的のために使用される慣用的な量で含めてよい。
【００４９】
インクは更に、１つ以上の添加剤を、その添加剤の公知の目的のために含んでもよい。例えば好適な添加剤としては、コロイドシリカ等の流動化剤；脂肪酸の金属塩等の潤滑剤；シリカ；スペーシング剤（ｓｐａｃｉｎｇ  ａｇｅｎｔ）；乾燥剤；分散剤；湿潤剤；安定化剤；増粘剤；ゲル化剤（ｇｅｌａｔｉｎｉｚｉｎｇ  ａｇｅｎｔ）；消泡剤；および光重合開始剤が挙げられる。
【００５０】
インク組成物は、任意の所望のまたは好適な方法で調製することができる。固形インクまたは相変化インクの場合、更には硬化性インクの場合も、インク構成成分を一緒に混合した後、加熱を、この範囲外の温度であってもよいが典型的には約１００〜約１４０℃の温度で実施し、均質なインク組成物が得られるまで撹拌し、その後、インクを周囲温度（通常、約２０〜約２５℃）に冷却して調製してもよい。液体インク組成物の場合、インク構成成分を単に撹拌しながら一緒に混合するだけでも均質な組成物を得ることができるが、所望であれば加熱を実施してもよい。インク組成物を作製するためのその他の方法も当該技術分野で公知であり、本開示から明らかである。
【００５１】
インクは、例えば水性インク、油インク、硬化性インク、固形インク、またはホットメルトインクであり得る。
【００５２】
インクは、前述の成分をブレンドし、混合物を溶融混練し、得られた塊を粉末化する、任意の公知の方法で製造され得る。更に、インクは、バインダー用のモノマーをその他の構成成分とブレンドする工程およびこの混合物を重合する工程、を含む重合法でも製造され得る。
【００５３】
磁性金属粒子インクは、紙、ガラスアート紙、ボンド紙、板紙、クラフト紙、厚紙、半合成紙、ポリエステルシート、ポリエチレンシート等のプラスチックシート等の好適な基材上に印刷され得る。これら種々の基材は、天然の状態、例えばコーティングされていない紙の状態で提供されてもよいし、修飾された形態、例えばコーティングまたは何らかの処理を受けた紙または厚紙、印刷された紙または厚紙等の形態で提供されてもよい。
【００５４】
基材にインクを印刷するためには、ｒｏｌｌ−ｔｏ−ｒｏｌｌ大量アナログ印刷法（ｒｏｌｌ−ｔｏ−ｒｏｌｌ  ｈｉｇｈ  ｖｏｌｕｍｅ  ａｎａｌｏｇ  ｐｒｉｎｔｉｎｇ  ｍｅｔｈｏｄ）、サーモグラフィー、電子写真法、エレクトログラフィー、レーザー誘起転写法、インクジェット記録、またはこれらの組合せ等の任意の好適な印刷方法を用いてもよい。インクは、熱転写プリンタ、ホットメルトプリンタ、および一般のライティング機器にも使用することができる。特定の実施形態では、使用される方法はインクジェット印刷である。
【００５５】
本開示により作製されるインクは種々の応用が可能である。インクは通常、電子写真法、静電記録、図像（ｉｃｏｎｏｇｒａｐｈｙ）、ゼログラフィーにより形成された静電潜像の現像、ＭＩＣＲ用途、ＲＦＩＤ用途、その他好適な用途に使用され得る。
本発明は、以下の実施態様を含む。
＜１＞  ポリマー中に分散されたカーボンナノチューブを含有するポリマーマトリックス；
所望によっては１種以上の着色剤；および
所望によっては１種以上のワックス
を含むインク。
＜２＞  結晶性ポリエステル中に分散された多層カーボンナノチューブを含有する結晶性ポリエステルマトリックス；
所望によっては１種以上の着色剤；および
所望によっては１種以上のワックス；
を含み、
前記結晶性ポリエステルの少なくとも一部が前記カーボンナノチューブに共有結合している、インクジェット用インク。
【実施例】
【００５６】
実施例１は、カーボンナノチューブの官能化を記載している。実施例２および３は、ナノチューブの量を変えたこと以外は実施例１に記載したのと同じプロセスを用いた、カーボンナノチューブ／半結晶性ポリエステル樹脂組成物の合成を記載している。比較例１および２はそれぞれ、官能化ナノチューブを含まないこと以外は実施例２および３と同じ樹脂組成物の調製を記載している。
【００５７】
［実施例１］
硝酸、塩酸、および空気酸化を利用したカルボン酸官能化ＭＷＮＴの調製（サンプルＩＤ：ＶＦ５６４）
ＭＷＮＴを３工程のプロセスで精製した。最初に、環流プロセスにより、３ＭのＨＮＯ３を用いて５．０ｇのＭＷＮＴを６０℃で２４時間４７分処理した。３ＭのＨＮＯ３溶液７４５ｇ（７０％硝酸２０１．１５ｇおよび蒸留水５４３．８５ｇ）を５．０ｇのＭＷＮＴ（シグマアルドリッチ社製）に添加し、２４時間反応させた。次に、ＭＷＮＴ／酸混合物を脱イオン水で希釈し、３０００ｇで１時間遠心した。ＭＷＮＴのペレットを脱イオン水に再懸濁した。脱イオン水への２回目の再懸濁をし、３０００ｇで１時間遠心した後の溶液のｐＨは０．２６であった。再度洗浄した後の溶液のｐＨは１．５０であった。再度洗浄した後の溶液のｐＨは１．８４であった。
【００５８】
２番目の工程で、ＭＷＮＴを更にＨＣｌで処理し、金属酸化物を溶解させた。３７％塩酸３６７．０６ｇを蒸留水３７７．９４ｇに添加して５ＭのＨＣｌ溶液を調製した。ナノチューブをフラスコに入れるためにすすぎ水が必要であったため、ＨＣｌ溶液のモル濃度は少し希釈された。環流系は、溶媒が膨張でき、爆発が回避されるように、過剰圧力バルブをシュレンクラインに連結して組み立てた。環流を１２０℃で７時間行い、ＨＣｌに懸濁された比較的純粋なＭＷＮＴが得られた。３０００ｇで１時間遠心分離することでＭＷＮＴをＨＣｌ溶液から分離した。
【００５９】
続いて、ＭＷＮＴを３回洗浄し、ｐＨが１．５８の溶液を得た。脱イオン水に再度分散させて３０００ｇで更に１．５時間遠心した後のｐＨは２．５３であった。脱イオン水に再度分散させて３０００ｇで更に１．５時間遠心した後のｐＨは３．０１であった。ＭＷＮＴを水に再度分散させて３０００ｇで１．５時間遠心した後のｐＨは３．５９であり、これ以上の洗浄は行わなかった。次いで、１０ｍＬの脱イオン水にＭＷＮＴを分散させ、水分を蒸発させるためにオーブン中に置いた。
【００６０】
３番目の工程で、空気酸化を行い、酸処理された材料を燃焼除去することでＭＷＮＴを精製した。ＭＷＮＴと非ナノチューブでは酸化温度が異なる。５１０℃〜６４５℃ではナノチューブの重量は変化しないため、非ナノチューブカーボン材料を完全燃焼させるための最適温度は５１０℃である。４．６９６５ｇの未精製ＭＷＮＴを空気中で５１０℃にて１時間燃焼させた。非ナノチューブ不純物を燃焼除去した結果、３．２５８ｇの精製ＭＷＮＴが得られた。これは６９．６７％の収率である。
【００６１】
［実施例２］
２％ＭＷＮＴ／ポリエステル複合体の調製（サンプルＩＤ：ＶＦ５６６）
５００ｇの１，９−ノナンジオールを３Ｌ容の反応ケトル反応器に入れ、時々撹拌しながらホットプレート上で６０℃まで溶融混合する。溶融した１，９−ノナンジオールに実施例１で製造したＭＷＮＴを約２１．６ｇ（ポリマーの理論的収量１０８０ｇに対して２％）添加する。ＭＷＮＴがジオール中に十分に分散された（かつ、おそらくはエステル化された）後、ガラス製の反応ケトルをホットプレートから降ろし、反応器に７１９ｇの１，１２−ドデカン二酸および１．３０ｇのファスキャット（Ｆａｓｃａｔ）４１００触媒を添加する。次いでケトルをマントルヒーター（ｈｅａｔｉｎｇ  ｍａｎｔｌｅ）に移す。マントルヒーターの空気流、アルゴンパージ、ヒーター電気ボックス、ラウダ社（Ｌａｕｄａ）製コンデンサーオイルバス（ｃｏｎｄｅｎｓｅｒ  ｏｉｌ  ｂａｔｈ）、および水コンデンサー（ｗａｔｅｒ  ｃｏｎｄｅｎｓｅｒ）をオンにする。混合物が溶融し始めたらすぐに攪拌機をオンにし、高温のコンデンサーの底およびケトルをキムタオルで包み、アルミホイルを巻いて熱を保持する。８０℃前後で反応物質の溶融が始まり、反応が進む。６０分かけて１７０℃まで昇温し、１７０℃で５時間維持する。反応系をアルゴンで覆い（ｂｌａｎｋｅｔ）、１２０℃で一晩保持する。
【００６２】
翌日、約８５ｍｌの凝縮した水がメスシリンダーに回収される。研究室用の小型バキューム（グレースタンダード）を用いて約２７分間若干の減圧をする。この工程の間、冷えたコンデンサーと高温のコンデンサーの両方をオンのままにしておく。真空ポンプを使用することで、水の総収量は約９５ｍｌに増加する。両方のコンデンサーを外す。この系に、１７０℃でアルゴンをパージする。エドワードハイバキューム（Ｅｄｗａｒｄｓ  Ｈｉｇｈ  ｖａｃｕｕｍ）にかける前にサンプリングを行う。粘度は２．６４Ｐａ・ｓｅｃである。反応系をアルゴンで覆い（ｂｌａｎｋｅｔ）、１２０℃で一晩維持する。
【００６３】
翌日、３０分かけて１７０℃まで昇温する。エドワードハイバキュームにかける前にサンプリングを行う。粘度は８．８５Ｐａ・ｓｅｃである。反応を、粘度が約１１Ｐａ・ｓｅｃに達するまで、減圧せずに加熱する。樹脂を約１７０℃まで冷却し、その後、手動で注いで取り出す。樹脂をパンの中で冷却し、崩した後、デランパー（ｄｅｌｕｍｐｅｒ）装置中で破砕する。樹脂のサンプルをとり、酸価、ＧＰＣ、ＤＳＣ、粘度、およびＩＣＰ（Ｓｎ）の測定にまわした。最終的な粘度は１１．７γで１２．４Ｐａ・ｓｅｃである。酸価は１０．２ｍｇＫＯＨ／ｇである。
【００６４】
［実施例３］
７％ＭＷＮＴ／ポリエステル複合体の調製（サンプルＩＤ：ＶＦ５６７）
５００ｇの１，９−ノナンジオールを３Ｌ容のガラス製反応ケトルに入れ、時々撹拌しながら６０℃まで溶融混合する。溶融ノナンジオールに約７５．６ｇのＭＷＮＴ（１０８０ｇのポリマー質量に対して７％）を添加する。ナノチューブがジオール中に十分に分散された（かつ、おそらくはエステル化された）後、ガラス製反応器をホットプレートから降ろす。反応器に、７１９ｇの１，１２−ドデカン二酸および１．３０ｇのファスキャット４１００触媒を添加する。次いで、このケトルをマントルヒーターに移す。マントルヒーター空気流を、アルゴンパージ、ヒーター電気ボックス、ラウダ社製コンデンサーバス（Ｌａｕｄａ  ｃｏｎｄｅｎｓｅｒ  ｂａｔｈ）、および水コンデンサーと共にオンにする。混合物が溶融し始めたらすぐに攪拌機をオンにし、高温のコンデンサーの底およびケトルをキムタオルとアルミホイルで包み、この系を断熱する。８０℃前後で試薬の溶融が始まり、反応が進む。６０分かけて温度を１７０℃に上昇させ、その温度で６時間維持する。反応系をアルゴンで覆いながら、１２０℃で一晩維持する。
【００６５】
一晩で、約４２ｍｌの水がメスシリンダー中に凝縮および回収される。温度を１２０から１７０℃へと戻す。研究室用の小型バキューム（グレースタンダード）を用いて約３０分間若干の減圧をする。この工程の間、冷えたコンデンサーと高温のコンデンサーの両方をオンのままにしておく。１７０℃のまま、水／グリコールを更に引くために、メスシリンダーをバキュームライン（ｖａｃｕｕｍ  ｌｉｎｅ）の付いたアダプターに接続する。水／グリコールの総収量は約５１ｍｌに増加する。両方のコンデンサーを外す。この系に、１７０℃でアルゴンをパージする。最初の１９３分間、エドワードハイバキュームをかける。３５７分の時点において粘度は２６．６Ｐａ・ｓｅｃである。この操作を３８０分の時点で停止する。樹脂を手動で注いで取り出す。樹脂をパンの中で冷却し、崩した後、デランパー装置中で破砕する。樹脂のサンプルをとり、酸価、ＧＰＣ、ＤＳＣ、粘度、およびＩＣＰ（Ｓｎ）の測定にまわす。最終的な粘度は１１．７γで３５Ｐａ・ｓｅｃである。酸価は７．５９ｍｇＫＯＨ／ｇである。
【００６６】
［比較例１］
カーボンナノチューブを含まない通常の樹脂の調製（サンプルＩＤ：ＶＦ５６８）
７１９グラムの１，１２−ドデカン二酸モノマー、５００グラムの１，９−ノナンジオールモノマー、および１．３０３ｇのファスキャット４１００触媒を３Ｌ容のガラス製反応ケトルに全て量り入れた。次いでケトルをマントルヒーターに移した。マントルヒーター空気流を、アルゴンパージ、ヒーター電気ボックス、ラウダ社製コンデンサーバス、および水コンデンサーと共にオンにした。混合物が溶融し始めたらすぐに攪拌機をオンにし、高温のコンデンサーの底およびケトルをキムタオルとアルミホイルで包み、この系を断熱した。反応物質は８０℃前後で溶融し始めた。６０分かけて１７０℃まで昇温し、その温度で５時間維持した。約４５ｍｌの水が凝縮し、メスシリンダーに回収された。アルゴンで反応系を覆いながら、温度を翌日まで１２０℃に下げた。
【００６７】
翌日、１２０℃から１７０℃に昇温した。水を更に除くために、バキュームラインの付いたアダプターにメスシリンダーを接続した。研究室用の小型バキューム（グレースタンダード）を用いて約３４分間若干の減圧をした。この工程の間、冷えたコンデンサーと高温のコンデンサーの両方をオンのままにしておいた。真空ポンプを用いることで、水凝縮物の総収量は約５０ｍｌに増加した。両方のコンデンサーを外した。この系に、１７０℃でアルゴンをパージした。エドワードハイバキュームにかけた。１７０℃、２５７分の時点で粘度を調べたところ、６，９Ｐａ・ｓｅｃであった。３２３分の時点で反応を停止させた。手動で注いで、樹脂を１７０℃で取り出した。樹脂をパンの中で冷却し、崩した後、デランパー装置中で破砕した。樹脂のサンプルをとり、酸価、ＧＰＣ、ＤＳＣ、粘度、およびＩＣＰ（Ｓｎ）の測定にまわした。最終的な粘度は１１．７γで１３．５Ｐａ・ｓｅｃであった。酸価は９．９９ｍｇＫＯＨ／ｇであった。
【００６８】
［比較例２］
カーボンナノチューブを含まない通常の樹脂の調製（サンプルＩＤ：ＶＦ５５９）
７１９グラムの１，１２−ドデカン二酸モノマー、５００グラムの１，９−ノナンジオール、および１．３０３ｇのファスキャット４１００触媒を３Ｌ容のガラス製反応ケトルに量り入れた。マントルヒーター空気流を、窒素パージ、ヒーター電気ボックス、ラウダ社製コンデンサーバス、および水コンデンサーと共にオンにした。混合物が溶融し始めたらすぐに攪拌機をオンにし、高温のコンデンサーの底およびケトルをキムタオルとアルミホイルで包み、この系を断熱した。反応物質は８０℃前後で溶融し始めた。温度は最初９０分かけて１６５℃まで上昇させ、その温度で２時間維持した。次に、６０分かけて１９０℃まで更に昇温し、その温度で５時間維持した。約３５ｍｌの水が凝縮し、メスシリンダーに回収された。窒素で反応系を覆いながら、温度を翌日まで１２０℃に下げた。
【００６９】
翌日、６０分かけて１９０℃に昇温した。この工程の間、冷えたコンデンサーと高温のコンデンサーの両方をオンのままにしておいた。１９０℃で、水を更に除くために、バキュームラインの付いたアダプターにメスシリンダーを接続した。研究室用の小型バキューム（グレースタンダード）を用いて約２０分間若干の減圧をした。真空ポンプの使用により、水蒸留物の総収量は５０ｍｌに増加した。この真空系をエドワードハイバキューム系に換え、両方のコンデンサーを外した。この系を、１日の大半、減圧および加熱した。樹脂の粘度は約１２．５５Ｐａ・ｓｅｃに達した。
【００７０】
３日目に、この系を１９０℃に再加熱し、減圧した。４５分後、粘度は３２．５Ｐａ・ｓｅｃとなり、加熱をオフにした。樹脂を約１７０℃に冷却した後、手動で注いで樹脂を取り出した。樹脂をパンの中で冷却し、崩した後、デランパー装置中で破砕した。樹脂のサンプルをとり、酸価、ＧＰＣ、ＤＳＣ、粘度、およびＩＣＰ（Ｓｎ）の測定にまわした。最終的な粘度は１１．７γで４２．７Ｐａ・ｓｅｃであった。酸価は８．１１ｍｇＫＯＨ／ｇであった。
【００７１】
結晶性ポリエステル対照（サンプルＩＤ：ＶＦ５６８）と、７％ＭＷＮＴを含有するサンプルＩＤ  ＶＦ５６７とを、リンカム社（Ｌｉｎｋａｍ）製ホットステージ、モデルＬＴＳ３５０上で加熱し、ツァイス・アクシオプラン（Ｚｅｉｓｓ  Ａｘｉｏｐｌａｎ）偏光顕微鏡を用いて観察した。両サンプルを１０℃／分で１２０℃まで加熱し、次いでその温度で５分間維持した後、３℃／分で４０℃まで冷却した。冷却された再結晶化材料の顕微鏡写真は、ツァイス顕微鏡上で交差偏光を用いて得た。純粋な結晶性ポリエステルの結晶性球晶はサイズが大きいが、ナノチューブを添加した後のサイズは大きく減少していた。結晶ドメインのサイズが減少していることから、より多くの核形成部位が成長に利用可能であり、それが、その後のサンプルの全体的な結晶化度の増加に寄与していることが示唆される。
【００７２】
表１は、ＭＷＮＴ／結晶性ポリエステル複合体の、示差走査熱量計（ＤＳＣ）のデータおよび再結晶化のパーセント変化のデータを示す。再結晶化のパーセント変化は、カーボンナノチューブ／結晶性ポリエステル複合体のΔＨ（２回目溶融Ｔｍ）を対照から引き、次いでその差を対照のΔＨ（２回目溶融Ｔｍ）で割り、１００をかけることで計算される。その結果から、カーボンナノチューブ／結晶性ポリエステル複合体の合成によりポリマーの結晶化度が増加することが証明された。ポリマーが１００％結晶形態で得られた場合、ΔＨｆ（融解熱）を測定することができるが、結晶性ポリマーは全て半結晶性であった。更に、ΔＨｆを求めるその他の方法が存在するが、それらは例えばピークの正規化（これは非常に退屈であり、複雑になり得る）を必要とする分光学的方法、Ｘ線または核磁気共鳴、および分率結晶化度が既知のサンプルを基準にしたＤＳＣの実施（これも、ポリマーへの応用が難しい場合がある）である。そこで、サンプルの結晶化度の合計％は計算せず、対照であるカーボンナノチューブ非含有結晶性ポリエステルと比較したカーボンナノチューブ／結晶性ポリエステル複合体の結晶化度の変化のみを計算した。
【００７３】
【表１】
2010132901.tif 000002
【００７４】
表１に示される結果から、具体的には再結晶化の％変化から、これらの結晶性ポリエステル樹脂中でナノチューブが核形成剤として働くことが示唆される。カーボンナノチューブ／結晶性ポリエステルサンプルと純粋な（ｎｅａｔ）結晶性ポリエステルの融点の差は、相対的な比率にして約５％の結晶化度の増加を示している。結晶性ポリエステルサンプル中に導入されたナノチューブの濃度は非常に低く、２％と７％では大きな差は見られなかったが、一般的に、導入量が０．３％を超えると結晶化度は大きく増加する。更に、ＭＷＮＴ濃度が約１０％またはそれを超えると、結晶化度は再度低下し得る。これは、Yu et al.；Bhattacharyya et al.；Tzavalas et al.；Kumar；およびRyan et al.により報告されているように、溶融状態のポリマーマトリックス中での分子の運動をＭＷＮＴが妨げ、これによりポリマー結晶化率が低下するためである。また、文献に既に報告されているように、アイソタクチックポリプロピレン等のその他のポリマーにおいても、ナノチューブを添加すると結晶化の誘導時間が減少し、ナノチューブ存在下でＴｍは一般的に高温側にシフトする。このことは、これらのポリマー系においてナノチューブが核形成剤として働くという結論を裏付けている。
【００７５】
機械的特性に対するＭＷＮＴの影響
実施例１〜３で調製した各複合体は、当該技術分野で公知の好適な手段に従ってインクに導入することができる。
【００７６】
表２は、種々の量のナノチューブを導入した結晶性ポリエステル樹脂複合体を含むインクのヤング率および硬度を比較した表である。ナノチューブ導入量がたった２％の結晶性ポリエステル樹脂複合体を含有するインクで、ヤング率および硬度の劇的な向上が示された。この強度の向上により、インクの耐スクラッチ性が向上し、それによって比較的少量のナノチューブの添加でより高いインク性能が得られる。
【００７７】
【表２】
2010132901.tif 000003
【産業上の利用可能性】
【００７８】
ＲＦＩＤ用途のような電気伝導性の向上を必要とするインク用途向けに、ポリマー鎖中にＭＷＮＴを添加することでインクの電気伝導性を向上させることができる。温度変化に抵抗性である好ましい伝導性を達成するため、したがってより高い熱安定性を達成するためには、例えばＭＷＮＴ／ポリマー複合体重量の約０．５〜約２０重量％の高い導入量のＭＷＮＴが好ましい。もちろん、この範囲外の量を使用してもよい。